(57)【要約】【課題】耐疲労破壊性及び作業性を向上させる空気入りタイヤを提供する。【解決手段】  カーカスプライ及び／又はベルト層を備えた空気入りタイヤであって、カーカスプライあるいはベルト層の少なくとも一方の、金属コードを被覆するコーティングゴムに、ゴムラテックスと、カーボンブラックをあらかじめ水中に分散させたスラリー溶液とを混合し、凝固して得られるゴムマスターバッチからなるゴム成分（Ａ）を含有し、ゴムマスターバッチに含まれるカーボンブラックの窒素吸着比表面積（Ｎ2ＳＡ）が１１０〜１４０ｍ2／ｇ、もしくは、ジブチルフタレート吸油量（ＤＢＰ）が７０〜１１０ｍｌ／１００ｇであるゴム組成物が用いられる。【選択図】なし【特許請求の範囲】
【請求項１】
カーカスプライ及び／又はベルト層を備える空気入りタイヤであって、
前記カーカスプライあるいは前記ベルト層の少なくとも一方の、金属コードを被覆するコーティングゴムに、ゴムラテックスと、カーボンブラックをあらかじめ水中に分散させたスラリー溶液とを混合し、凝固して得られるゴムマスターバッチからなるゴム成分（Ａ）を含有し、
前記ゴムマスターバッチに含まれる前記カーボンブラックの窒素吸着比表面積（Ｎ2ＳＡ）が１１０〜１４０ｍ2／ｇ、もしくは、ジブチルフタレート吸油量（ＤＢＰ）が７０〜１１０ｍｌ／１００ｇであるゴム組成物を用いることを特徴とする空気入りタイヤ。
【請求項２】
前記ゴムラテックスと、前記カーボンブラックをあらかじめ水中に分散させたスラリー溶液とを混合する工程において、（ｉ）水分散スラリー溶液中の充填材の粒度分布は、体積平均粒子径（ｍｖ）が２５μｍ以下で、９０体積％粒径（Ｄ９０）が３０μｍ以下であり、かつ（ｉｉ）水分散スラリー溶液から乾燥回収した充填材の２４Ｍ４ＤＢＰ吸油量は、水中に分散させる前の２４Ｍ４ＤＢＰ吸油量の９３％以上を保持していることを特徴とする請求項１に記載の空気入りタイヤ。
【請求項３】
前記金属コードと前記コーティングゴムとの間にインシュレーションゴムが介在し、前記インシュレーションゴムに前記ゴム組成物を用いることを特徴とする請求項１又は請求項２に記載の空気入りタイヤ。
【請求項４】
前記カーカスプライ及び／又はベルト層は、前記金属コード表面を直接前記ゴム組成物で被覆した構造、あるいは、略平面状に複数本並べた前記金属コードの周囲を前記ゴム組成物で被覆して前記金属コードを埋設した構造からなることを特徴とする請求項１乃至請求項３のいずれか１項に記載の空気入りタイヤ。
【請求項５】
前記ゴム組成物は、加硫後の１００％伸長時の引張応力が２．５ＭＰａ以上であることを特徴とする請求項１乃至請求項４のいずれか１項に記載の空気入りタイヤ。
【請求項６】
前記ゴムマスターバッチは、天然ゴムマスターバッチであることを特徴とする請求項１乃至請求項５のいずれか１項に記載の空気入りタイヤ。
【請求項７】
凝固後のゴムマスターバッチを乾燥させる工程において、機械的なせん断力をかけながら乾燥を行うことを特徴とする請求項１乃至請求項６のいずれか１項に記載の空気入りタイヤ。
【請求項８】
連続混練機を用いて乾燥を行うことを特徴とする請求項７に記載の空気入りタイヤ。
【請求項９】
前記連続混練機は、複軸混練押出機であることを特徴とする請求項８に記載の空気入りタイヤ。
【請求項１０】
オフロードタイヤであることを特徴とする請求項１乃至請求項９のいずれか１項に記載の空気入りタイヤ。
【請求項１１】
前記ゴム組成物にプロセスオイルが不要であることを特徴とする請求項１乃至請求項１０のいずれか１項に記載の空気入りタイヤ。
【発明の詳細な説明】
【技術分野】
【０００１】
本発明は、カーカスプライ及び／又はベルト層を備える空気入りタイヤに関し、特に、コーティングゴムの耐疲労破壊性及び作業性を向上させた空気入りタイヤに関する。
【背景技術】
【０００２】
従来、ゴム中を進展する亀裂は、タイヤの走行に伴う発熱によりゴムが熱を受けることで劣化し、ゴム自身の耐疲労破壊性が低下するために起こると考えられている。
【０００３】
ゴムの耐疲労破壊性を向上させるために、ゴムの耐熱劣化性を向上させ、硫黄の配合量を少なくさせる方法や、当該方法とは逆に、ゴムの剛性を上げ入力歪みを低減させ、硫黄又はカーボンブラックの配合量を増量させる方法が知られている。
【０００４】
さらに、加工性に優れたゴムの製造方法としてマスターバッチを用いることが知られている（例えば、特許文献１）。これは、カーボンブラック、シリカ等の充填材と水とをあらかじめ一定の割合で混合し機械的な力で充填材を水中に微分散させたスラリーと、ゴムラテックスとを混合し、その後、酸、無機塩、アミン等の凝固剤を加えて凝固させたものを、回収、乾燥して得られるものである。
【特許文献１】特開２００４−９９６２５号公報
【発明の開示】
【発明が解決しようとする課題】
【０００５】
しかしながら、ゴムに配合する硫黄を少なくさせる方法の場合、ゴム物性の耐熱劣化性を向上させる反面、ゴムの剛性が低減し、ゴムに掛かる入力歪みが増大してしまうため、逆に耐熱劣化性を低下させる場合があり、さらには、コード（スチールコード）とゴムとの接着性である耐熱接着性（初期接着性を含む）や耐発熱性が低下してしまうことがあった。
【０００６】
また、ゴムに配合する硫黄を増量させる方法の場合、ゴムの剛性が増加されて入力歪みを低減させる反面、ゴムの耐熱劣化性が低下し、ゴムの耐疲労破壊性が全体として低下してしまうことがあった。また、焦げや放置時のブルームなど、工場での作業性が低下してしまう。さらに、隣接部材との硫黄の配合量の差から、硫黄が加硫中に隣接部材に移行し、当該隣接部材の耐熱劣化性能までも低下させてしまう。
【０００７】
また、ゴム成分に配合するカーボンブラックを増量させる方法の場合、ゴムの剛性が増加されて入力歪みを低減させている反面、ヒステリシスロス（粘弾生体に力が加えられて変形させた場合、粘性の働きによって当該変形が力より遅れて生じるエネルギー）が増大するため、耐発熱性が低下し、結果としてゴム自身の疲労破壊性が低下してしまうことがあった。また、未加硫ゴム粘度が増大するため、量産工場でのインシュレーション作業性が低下してしまう。そのため、プロセスオイルなどの作業性改良材や、そのために低下する耐熱接着性（初期接着性を含む）を補完するため、ピロリン酸ナトリウム・１０水和物や（−Ｓｘ−Ｒ−）ｎで表されるポリサルファイド化合物を配合する必要性が生じ、耐疲労破壊性を低下させる要因となっていた。
【０００８】
そこで、本発明は、上記の状況に鑑みてなされたものであり、耐疲労破壊性及び作業性を飛躍的に向上させる空気入りタイヤを提供することを目的とする。
【課題を解決するための手段】
【０００９】
本発明者らは、ゴムラテックスと、カーボンブラックをあらかじめ水中に分散させたスラリー溶液とを混合し、凝固して得られるゴムマスターバッチを用い、ゴム成分として天然ゴムラテックスを用いること、さらに従来用いられていたカーボンブラックの代わりにグレードをあげたカーボンブラックを用いることで、上記目的を達成することが可能であるとの知見を得、本発明を完成するに至った。
【００１０】
本発明の特徴は、カーカスプライ及び／又はベルト層を備える空気入りタイヤであって、カーカスプライあるいはベルト層の少なくとも一方の、金属コードを被覆するコーティングゴムに、ゴムラテックスと、カーボンブラックをあらかじめ水中に分散させたスラリー溶液とを混合し、凝固して得られるゴムマスターバッチからなるゴム成分（Ａ）を含有し、ゴムマスターバッチに含まれるカーボンブラックの窒素吸着比表面積（Ｎ2ＳＡ）が１１０〜１４０ｍ2／ｇ、もしくは、ジブチルフタレート吸油量（ＤＢＰ）が７０〜１１０ｍｌ／１００ｇであるゴム組成物を用いること要旨とする。
【００１１】
本発明の特徴に係る空気入りタイヤによると、耐疲労破壊性及び作業性を飛躍的に向上させることができる。なお、窒素吸着比表面積（Ｎ2ＳＡ）が１１０ｍ2／ｇより小さいと、耐疲労破壊性が低下することがあり、１４０ｍ2／ｇより大きいと、発熱の悪化が懸念される。
【００１２】
また、本発明の特徴に係るゴム組成物は、ゴムラテックスと、カーボンブラックをあらかじめ水中に分散させたスラリー溶液とを混合する工程において、（ｉ）水分散スラリー溶液中の充填材の粒度分布は、体積平均粒子径（ｍｖ）が２５μｍ以下で、９０体積％粒径（Ｄ９０）が３０μｍ以下であり、かつ（ｉｉ）水分散スラリー溶液から乾燥回収した充填材の２４Ｍ４ＤＢＰ吸油量が、水中に分散させる前の２４Ｍ４ＤＢＰ吸油量の９３％以上を保持していることが好ましい。なお、粒径が大きすぎると、ゴム中の充填材分散が悪化し、補強性、耐摩耗性が悪化することがある。また、２４Ｍ４ＤＢＰ吸油量が９３％より小さいと、充填材のストラクチャーが破壊され、補強性の低下を引き起こすことがある。
【００１３】
また、本発明の特徴に係るゴム組成物において、金属コードとコーティングゴムとの間にインシュレーションゴムが介在し、該インシュレーションゴムにゴム組成物を用いてもよい。
【００１４】
また、本発明の特徴に係るゴム組成物において、カーカスプライ及び／又はベルト層が、金属コード表面を直接ゴム組成物で被覆した構造、あるいは、略平面状に複数本並べた金属コードの周囲をゴム組成物で被覆して金属コードを埋設した構造であることが好ましい。
【００１５】
また、本発明の特徴に係るゴム組成物は、加硫後の１００％伸長時の引張応力が２．５ＭＰａ以上であることが好ましい。
【００１６】
また、本発明の特徴に係るゴム組成物において、ゴムマスターバッチは、天然ゴムマスターバッチであることが好ましい。ゴムマスターバッチは、天然ゴムマスターバッチであることにより、弾性率とゴムのヒステリシスロスを低下させることが可能となる。また、天然ゴムは、機械的特性、低発熱性、耐摩耗性に優れたゴムであり、環境に優しい素材としても注目されている。
【００１７】
また、凝固後のゴムマスターバッチを乾燥させる工程において、機械的なせん断力をかけながら乾燥を行うことが好ましい。機械的なせん断力をかけることにより、さらに充填材の分散性が向上する。この乾燥は、一般的な混練機を用いて行うことができるが、工業的生産性の観点から、連続混練機を用いて乾燥を行うことが好ましい。さらには、同方向回転あるいは異方向回転などの複軸混練押出機を用いることが好ましい。
【００１８】
また、本発明の特徴に係るゴム組成物は、特に、オフロードタイヤに好適に用いることができる。さらに、本発明の特徴に係るゴム組成物にプロセスオイルが不要である。
【発明の効果】
【００１９】
本発明によれば、耐疲労破壊性及び作業性を飛躍的に向上させる空気入りタイヤを提供することができる。
【発明を実施するための最良の形態】
【００２０】
次に、本発明を詳細に説明する。
【００２１】
（ゴム組成物）
本発明のゴム組成物は、ゴムラテックスと、カーボンブラックを水中に分散させたスラリー溶液とを混合し、凝固して得られるゴムマスターバッチからなるゴム成分（Ａ）を含有し、当該ゴムマスターバッチに含まれるカーボンブラックの窒素吸着比表面積（Ｎ2ＳＡ）が１１０〜１４０ｍ2／ｇ、もしくは、ジブチルフタレート吸油量（ＤＢＰ）が７０〜１１０ｍｌ／１００ｇである。
【００２２】
（ゴム成分）
ゴム成分（Ａ）としては、天然ゴム、またはジエン系合成ゴムなどが挙げられる。ここで、ジエン系合成ゴムとしては、例えばポリイソプレン合成ゴム（ＩＲ）、ポリブタジエンゴム（ＢＲ）、スチレン−ブタジエンゴム（ＳＢＲ）、アクリロニトリルブタジエンゴム（ＮＢＲ）、クロロプレンゴム（ＣＲ）、ブチルゴム（ＩＩＲ）などが挙げられる。このゴム成分（Ａ）の天然ゴムやジエン系合成ゴムは単独で用いてもよく、二種以上を組み合わせて用いてもよい。なお、ゴム成分（Ａ）のマスターバッチの製造方法については、後に詳述する。
【００２３】
（物性）
上記ゴム組成物は、加硫後の物性として、１００％伸長時の引張応力が２．５ＭＰａ以上であるのが好ましく、３．０〜４．０ＭＰａであるのがさらに好ましい。なお、引張応力は、ＪＩＳ  Ｋ６３０１−１９９５に準拠して測定することができる。
【００２４】
（その他の成分）
上記ゴム組成物には、ゴム業界で通常使用される配合剤、例えば、充填剤、加硫促進剤、老化防止剤、亜鉛華、ステアリン酸、軟化剤、オゾン劣化防止剤等を、本発明の目的を害しない範囲内で適宜選択して配合することができる。なお、充填剤としては、カーボンブラック等の補強性充填剤が挙げられ、加硫促進剤としては、２−メルカプトベンゾチアゾール（Ｍ）、ジベンゾチアジルジスルフィド（ＤＭ）及びＮ−シクロヘキシル−２−ベンゾチアジルスルフェンアミド（ＣＺ）等のチアゾール系加硫促進剤、テトラメチルチウラムジスルフィド（ＴＴ）等のチウラム系加硫促進剤、並びにジフェニルグアニジン（ＤＰＧ）等のグアニジン系加硫促進剤が挙げられる。これら配合剤は、市販品を好適に使用することができる。なお、上記ゴム組成物は、必要に応じて適宜選択した各種配合剤を配合して、混練り、熱入れ、押出等することにより製造することができる。
【００２５】
なお、プロセスオイルや、そのために低下する耐熱接着性（初期接着性を含む）を補完するため、ピロリン酸ナトリウム・１０水和物や（−Ｓｘ−Ｒ−）ｎで表されるポリサルファイド化合物などを配合する必要性がなくなり、ゴム組成物にプロセスオイルを配合する必要がなくなる。
【００２６】
（マスターバッチの製造方法）
本発明のゴム組成物のゴム成分は、ゴムマスターバッチからなる。以下において、天然ゴムラテックスを用いる天然ゴムマスターバッチの製造方法について説明するが、本発明は、天然ゴムマスターバッチに限らず、ジエン系合成ゴムなど合成ゴムを用いるマスターバッチにも適用可能である。
【００２７】
ラテックスとスラリー溶液とを混合する工程においては、あらかじめ水中にカーボンブラックが分散したスラリー溶液を製造しておくことが必要であるが、このスラリー溶液の製造方法は公知の方法を用いることができ、特に限定されない。例えば、ホモミキサーに所定量の充填材と水を入れ、一定時間攪拌することで、当該スラリー溶液を調製することができる。
【００２８】
次に、本発明における天然ゴムマスターバッチの製造方法では、充填材のスラリー溶液の製造に際しては、水分散スラリー溶液中の充填材の粒度分布と、充填材の２４Ｍ４ＤＢＰ吸油量とが特定範囲のものに限定される。すなわち、本発明における天然ゴムマスターバッチの製造方法は、天然ゴムラテックスと、カーボンブラックをあらかじめ水中に分散させたスラリー溶液とを混合する工程において、（ｉ）水分散スラリー溶液中の充填材の粒度分布は、体積平均粒子径（ｍｖ）が２５μｍ以下で、９０体積％粒径（Ｄ９０）が３０μｍ以下であり、かつ（ｉｉ）水分散スラリー溶液から乾燥回収した充填材の２４Ｍ４ＤＢＰ吸油量が、水中に分散させる前の２４Ｍ４ＤＢＰ吸油量の９３％以上を保持していることが必要である。ここで、２４Ｍ４ＤＢＰ吸油量は、ＩＳＯ  ６８９４に準拠して測定される値である。
【００２９】
さらに好ましくは、体積平均粒子径（ｍｖ）が２０μｍ以下、かつ９０体積％粒径（Ｄ９０）が２５μｍ以下である。粒度が大きすぎるとゴム中の充填材分散が悪化し、補強性、耐摩耗性が悪化することがある。
【００３０】
他方、粒度を小さくするためにスラリーに過度のせん断力をかけると、充填材のストラクチャーが破壊され、補強性の低下を引き起こす。水分散スラリー溶液から乾燥回収した充填材の２４Ｍ４ＤＢＰ吸油量が、スラリーに投入する前の充填材の２４ＭＤＢＰ吸油量の９３％以上であることが必要である。さらに好ましくは９６％以上である。
【００３１】
充填材の水分散スラリー溶液の製造には、ローター・ステータータイプのハイシアーミキサー、高圧ホモジナイザー、超音波ホモジナイザー、コロイドミル等が用いられる。
【００３２】
例えば、コロイドミルに所定量の充填材と水を入れ、高速で一定時間攪拌することで、当該スラリー溶液を調製することができる。
【００３３】
本発明の天然ゴムマスターバッチの製造方法において、用いられるカーボンブラックとしては、ＳＡＦ、ＩＳＡＦといったグレードのカーボンブラックを単独に又は混合して使用することよい。また、ゴムマスターバッチに含まれるカーボンブラックの窒素吸着比表面積（Ｎ2ＳＡ）が１１０〜１４０ｍ2／ｇ、もしくは、ジブチルフタレート吸油量（ＤＢＰ）が７０〜１１０ｍｌ／１００ｇであり、ゴム成分１００重量部当たり、当該カーボンブラックを２０〜１００重量部含有することが好ましい。特に、Ｎ２２０（昭和キャボット製、グレード：ＩＳＡＦ）が好ましい。また、カーボンブラックは、３０〜６０重量部含有することがさらに好ましい。
【００３４】
なお、上記カーボンブラックを含む充填材のスラリー濃度は、スラリーに対して０．５重量％〜６０重量％が好ましく、特に好ましい範囲は１重量％〜３０重量％である。
【００３５】
充填材は、天然ゴムマスターバッチのゴム成分１００重量部に対して、５〜１００重量部添加されるのが好ましく、特には１０〜７０重量部の範囲であることが好ましい。充填材の量が５重量部より少ないと充分な補強性が得られない場合があり、また１００重量部を超えると加工性が悪化する場合があるからである。
【００３６】
次に、スラリー溶液とゴムラテックスとの混合方法としては、例えば、ホモミキサー中に該スラリー溶液を入れ、攪拌しながら、ラテックスを滴下する方法や、逆にラテックスを攪拌しながら、これに該スラリー溶液を滴下する方法がある。また、一定の流量割合をもったスラリー流とラテックス流とを、激しい水力攪拌の条件下で混合する方法などを用いることもできる。
【００３７】
マスターバッチの凝固方法としては、通常と同様、蟻酸、硫酸等の酸や、塩化ナトリウム等の塩の凝固剤を用いて行われる。また、本発明においては、凝固剤を添加せず、天然ゴムラテックスとスラリーとを混合することによって、凝固がなされる場合もある。
【００３８】
また、マスターバッチには、所望に応じて、カーボンブラック以外に、界面活性剤、加硫剤、老化防止剤、着色剤、分散剤等の薬品など種々の添加剤を加えることができる。
【００３９】
マスターバッチ製造の最終工程として、乾燥が通常行われる。本発明においては、真空乾燥機、エアドライヤー、ドラムドライヤー、バンドドライヤー等の通常の乾燥機を用いることができるが、さらに充填材の分散性を向上させるためには、機械的せん断力をかけながら乾燥を行うことが好ましい。これにより、加工性、補強性、低燃費性に優れたゴムを得ることができる。この乾燥は、一般的な混練機を用いて行うことができるが、工業的生産性の観点から、連続混練機を用いることが好ましい。さらには、同方向回転、あるいは異方向回転の２軸混練押出機を用いることがより好ましい。
【００４０】
また、上記のせん断力をかけながら乾燥を行う工程においては、乾燥工程前のマスターバッチ中の水分は１０％以上であることが好ましい。この水分が１０％未満であると、乾燥工程での充填材分散の改良幅が小さくなってしまうことがある。
【００４１】
（空気入りタイヤ）
本発明の空気入りタイヤのカーカスプライ及び／又はベルト層に用いられる金属コードの材質としては、鉄、銅、アルミニウム、ＳＵＳ、真鍮等を挙げることができる。当該金属コードとしては、スチールコード、特に、ブラスコートされ、加硫ゴムとの接着性が高められたスチールコードが好ましい。そのコーティング処理の方法は特に制限されず、通常の方法、例えば、メッキ処理法、各種ＣＶＤ法、ＰＶＤ法等を利用することができる。また、上記金属コードは、１本の線材コード、或いは複数の金属フィラメントを撚り合わせた構成のコードでもよい。また、このような金属コードを複数本並べて、或いは織物とした平面状のスチールコードとしても良い。
【００４２】
上記カーカスプライ及び／又はベルト層は、金属コード表面に直接上述のゴム組成物を被覆した構造、あるいは、略平面状に複数本並べた金属コードの周囲に上記ゴム組成物を被覆して該金属コードを埋設した構造であるのが好ましい。図１に示すように、本発明の空気入りタイヤのカーカスプライ及び／又はベルト層は、スチールコード１がほぼ平面状に配置される場合、上記ゴム組成物からなるインシュレーションゴム２でスチールコード１の表面を直接被覆した構造とすることができる。ここで、インシュレーションゴム２の厚さは、０．１〜３．０ｍｍの範囲が好ましく、０．５〜２．０ｍｍの範囲が更に好ましい。また、上記カーカスプライ及び／又はベルト層は、上記ゴム組成物からなるコーティングゴム３で、ほぼ平面状に複数本並べられたスチールコード１の周囲を被覆した構造とすることができる。ここで、コーティングゴム３が、インシュレーションゴム２を介さず、直接スチールコード１の表面に接する構造とすることもできる。
【００４３】
本発明の空気入りタイヤは、一対のビード部と、一対のサイド部と、トレッド部と、該ビード部に埋設されたビードコア間にトロイド状に延在させたカーカスプライと、当該カーカスプライのクラウン部でタイヤ半径方向外側に配したベルト層とを備える。ここで、カーカスプライは、少なくとも１枚のカーカスプライからなり、ベルト層は、少なくとも２枚のベルト層からなるのが好ましい。本発明の空気入りタイヤにおいては、上記カーカスプライ及び／又はベルト層で金属コードを被覆するコーティングゴムに、金属コードとの初期接着性及び耐熱接着性に優れた上述のゴム組成物を適用しているため、カーカスプライ及び／又はベルト層の耐久性が非常に高い。そのため、本発明の空気入りタイヤは、発熱が大きく使用期間の長い重荷重用タイヤとして好適であり、該重荷重用タイヤの中でもオフロードタイヤとして特に好適である。
【実施例】
【００４４】
以下に実施例を挙げて、本発明をさらに詳しく説明するが、本発明は下記の実施例に何ら限定されるものではない。
【００４５】
表１〜表３に示す組成のゴム組成物を調整し、各ゴム組成物をトレッドに用いて試供タイヤ（サイズ：１０００Ｒ２０）を試作した。
【表１】
2006265311.tif 000002
【表２】
2006265311.tif 000003
【表３】
2006265311.tif 000004
【００４６】
＊１  ＲＳＳ＃３
＊２  Ｎｉｐｏ１２２００
＊３  ＦＬＥＸＳＩＳ製  ＳＡＮＴＯＦＬＥＸ  ６ＰＰＤ
＊４  バーサチク酸コバルト
＊５  大内新興科学製ノクセラーＤＺ−Ｇ
実施例１及び実施例２は、マスターバッチを用いてゴム組成物を作製したが、ここで用いられるマスターバッチは、以下の製法により製造された。
【００４７】
Ａ．ラテックスの調製
（１）ラテックス１
天然ゴムのフィールドラテックス（ゴム分２４．２％）を脱イオン水で希釈し、ゴム分２０％のものにした。
【００４８】
Ｂ．充填材の水分散スラリーの調製
（１）スラリー１
ローター径５０ｍｍのコロイドミルに脱イオン水１４２５ｇと、カーボンブラック（Ｎ３３０）の７５グラムを投入し、ローター・ステーター間隙１ｍｍ、回転数１５００ｒｐｍで１０分間攪拌し、さらにアニオン系界面活性剤（花王デモール  Ｎ）を０．０５％加え、圧力式ホモジナイザーを用いて圧力５００ｋＰａの条件で３回循環させた。
【００４９】
（２）スラリー２
ローター径５０ｍｍのコロイドミルに脱イオン水１４２５ｇと、カーボンブラック（Ｎ２２０）の７５グラムを投入し、ローター・ステーター間隙１ｍｍ、回転数１５００ｒｐｍで１０分間攪拌し、さらにアニオン系界面活性剤（花王デモール  Ｎ）を０．０５％加え、圧力式ホモジナイザーを用いて圧力５００ｋＰａの条件で３回循環させた。
【００５０】
なお、スラリー投入前の充填材の２４Ｍ４ＤＢＰは、第４表の注に記載した。
【表４】
2006265311.tif 000005
【００５１】
（注）スラリー投入前の充填材の２４Ｍ４ＤＢＰ
＊６  Ｎ３３０（２４Ｍ４ＤＢＰ：８８）
＊７  Ｎ２２０（２４Ｍ４ＤＢＰ：１００）
また、各スラリーにおける各種測定は下記のように行った。
【００５２】
（Ｉ）スラリー溶液中の充填材の粒度分布測定（体積平均粒子径（ｍｖ）、９０体積％粒径（Ｄ９０））
レーザー回折型粒度分布計（ＭＩＣＲＯＴＲＡＣ  ＦＲＡ型）を使用し、水溶媒（屈折率１．３３）を用いて測定した。粒子屈折率（Ｐａｒｔｉｃｌｅ  ｒｅｆｒａｃｔｉｖｅ  ｉｎｄｅｘ）は全ての測定において１．５７を用いた。また、充填材の再凝集を防ぐため、分散後直ちに測定を行った。
【００５３】
（II）充填材の２４Ｍ４ＤＢＰ吸油量
ＩＳＯ  ６８９４に準拠して測定した。
【００５４】
Ｃ．凝固工程
ホモミキサー中に、上記により調製されたラテックスとスラリーを、ゴム分１００重量部に対して、第２表に示す各充填材を５０重量部になるよう添加し、攪拌しながら、蟻酸をｐＨ４．５になるまで加えた。凝固したマスターバッチを回収、水洗し、水分が約４０％になるまで脱水を行った。
【００５５】
Ｄ．乾燥工程
神戸製鋼製２軸混練押出機（同方向回転スクリュー径  ３０ｍｍ、Ｌ／Ｄ＝３５、ベントホール３ヶ所）を用いて、バレル温度１２０℃、回転数１００ｒｐｍで乾燥する２軸混練押出機法で行った。
【００５６】
上記により得られたマスターバッチ中の充填材量はいずれも、天然ゴム１００重量部に対して、約５０重量部であった。
【００５７】
Ｅ．ゴム組成物の調製
上記のマスターバッチまたはドライ練りにより得られた充填材配合ゴム（天然ゴム１００重量部と充填材５０重量部）に対して、表２に示す成分を配合し、プラストミルで混練してゴム組成物を得た。
【００５８】
また、試験は以下の項目について行った。
【００５９】
（１）スコーチ特性
ＪＩＳ  Ｋ６３００に準拠して、１３０℃において、最低ムーニー粘度値から上昇値に達するまでの時間を測定して、スコーチ特性を評価した。
【００６０】
（２）引張試験
１４５℃×６０分の条件で通常加硫を行ったサンプルと、１４５℃×３００分の条件で過加硫を行ったサンプルの双方に対して、ＪＩＳ  Ｋ６３０１に準拠して引張試験を実施し、切断時伸び（ＥＢ）、引張強さ（ＴＢ）、引張応力（１００％モジュラス（Ｍ１００）、３００％モジュラス（Ｍ３００）、過加硫モジュラス）を測定した。
【００６１】
（３）耐疲労破壊性評価
一定速度、ステップロード条件のドラムテストを実施し、ある時間でドラム試験を停め、ドラム試験終了後のベルト端からの亀裂の長さを測定し、比較例１の結果を１００として、指数表示した。数値が大きいほど、耐疲労破壊性に優れていることを示す。
【００６２】
（４）耐熱接着性評価
黄銅メッキ（Ｃｕ：６３ｗｔ％、Ｚｎ：３７ｗｔ％）したスチールコード［１×５×０．２５ｍｍ（素線径）］を１．２５ｍｍ間隔で平行に並べ、このスチールコードを上下両側から上記ゴム組成物でコーティングし、１４５℃で６０分間加硫してコードゴム複合体を作成した。
【００６３】
このコードゴム複合体を１００℃、２０％ＲＨの環境下に７日間放置した後、ＡＳＴＭ−Ｄ−２２２９に準拠して、コードゴム複合体からスチールコードを引き抜き、露出したスチールコードのゴム（ゴム組成物）の被覆状態を目視で観察し、その被覆率を０〜１００％で評価した。数値が大きいほど、耐熱接着性が良好であることを示す。
【００６４】
（５）耐発熱性評価
一定速度、ステップロード条件のドラムテストを実施し、最外層のベルトの温度を測定し、比較例１の結果を１００として、指数表示した。数値が大きいほど、耐発熱性に優れていることを示す。
【００６５】
＜結果＞
表３より、実施例１及び実施例２のゴム組成物は、比較例１〜比較例３のゴム組成物に比べ、耐疲労破壊性に優れ、かつ耐熱接着性、耐発熱性が確保されていることが分かる。また、実施例１及び実施例２のゴム組成物は、比較例１〜比較例３のゴム組成物に比べ、粘度（ムーニー、ＲＰＡ  Ｇ’）に優れていることにより、作業性（量産工場でのインシュレーション作業性等）に優れていることが分かる。また、実施例１及び実施例２のゴム組成物は、特に過加硫時の破壊特性が優れていることが分かる。
【００６６】
このため、ゴムラテックスと、カーボンブラックを水中に分散させたスラリー溶液とを混合し、凝固して得られるゴムマスターバッチからなるゴム成分（Ａ）を含有するゴム組成物をコーティングゴムに用いることにより、耐疲労破壊性及び作業性に優れ、かつ耐熱接着性、耐発熱性が確保されていることがわかった。さらに、実施例２のゴム組成物は、カーボンブラック（Ｎ２２０）が用いられたことにより、実施例１に比べ、さらに耐疲労破壊性、耐熱接着性に優れていることが分かった。
【図面の簡単な説明】
【００６７】
【図１】本実施形態に係る空気入りタイヤのカーカスプライ及び／又はベルト層の一例の断面図である。
【符号の説明】
【００６８】
１…スチールコード
２…インシュレーションゴム
３…コーティングゴム
【図１】
2006265311.tif 000006